СПОСОБ ПРЕДВАРИТЕЛЬНОЙ ОБРАБОТКИ ТРУБЧАТОЙ ОБОЛОЧКИ ТОПЛИВНОГО СТЕРЖНЯ ДЛЯ ИССЛЕДОВАНИЙ МАТЕРИАЛОВ

1. Способ предварительной обработки трубчатой оболочки (4) топливного стержня для исследований материалов, в частности, для исследований поведения в процессе коррозии, при котором трубчатая оболочка (4) топливного стержня при погружении в содержащую частицы оксидов железа водную электролитическую среду (8), по меньшей мере, частично покрывается слоем (6) оксидов железа, причем частицы оксидов железа получают путем анодного оксидирования железосодержащего рабочего электрода (10).
2. Процесс по п.1, при котором электролитическую среду (8) нагревают таким образом, что во время осаждения частиц оксидов железа на трубчатой оболочке (4) топливного стержня среда (8) находится в состоянии кипения, предпочтительно в области докритического кипения.
3. Способ по п.2, при котором трубчатую оболочку (4) топливного стержня нагревают расположенным во внутреннем пространстве трубки нагревательным устройством (34).
4. Способ по п.1, при котором химический состав образовавшегося при осаждении частиц оксидов железа на трубчатой оболочке (4) топливного стержня слоя оксидов железа (6), в частности соотношение частиц магнетита и гематита, регулируют путем введения газов, в частности кислорода, в электролитическую среду (8).
2+
2+
2+
3+
5. Способ по п.1, при котором материал рабочего электрода (10) выбирают таким, что осаждающийся на трубчатой оболочке (4) топливного стержня слой (6) оксидов железа содержит долю внедренных посторонних ионов, предпочтительно ионов примесей металлов, в частности Zn, Mn, Ni и/или Cr.
6. Способ по любому из пп.1-5, при котором трубчатую оболочку (4) топливного стержня обрабатывают для использования в качестве испытуемого образца при лабораторном исследовании ее коррозионных свойств.
7. Способ по п.6, при котором для последующего исследования коррозионных свойств оболочки (4) топливного стержня используют электрохимическую трехэлектродную ячейку с регулируемым с помощью соответствующего потенциостата (50) током и/или напряжением с железосодержащим рабочим электродом (10) в водной электролитической среде (8) для предварительной обработки трубчатой оболочки (4) топливного стержня.